(57)【要約】【課題】押し出し時に、耐熱・耐低温・着色可能なフッ素ゴムに配合しているタルク成分が析出することがなく、現行量産材料と同等機能の製品が提供でき、生地準備時の不良品の大幅な低減が図れるフッ素ゴム組成物及びフッ素ゴム架橋体の製造方法を提供すること。【解決手段】過酸化物加硫可能なフッ素ポリマーからなるフッ素ゴムと、過酸化物系架橋剤と、親水性表面を有する焼成タルクからなる耐熱性充填剤とを少なくとも含有し、前記焼成タルクをフッ素ポリマー１００重量部当り２〜２０重量部配合することを特徴とし、好ましくは、前記過酸化物加硫可能なフッ素ポリマーが、ＴＲ１０値が−４０℃〜−２５℃の特性を有する低温タイプの三元系フッ素ポリマーであり、さらに好ましくは、前記低温タイプの三元系フッ素ポリマーが、フッ化ビニリデン−パーフルオロ（メチルビニルエーテル）−テトラフルオロエチレン三元系フッ素ポリマーであること。
2008038555.tif 000002
【特許請求の範囲】
【請求項１】
過酸化物加硫可能なフッ素ポリマーからなるフッ素ゴムと、過酸化物系架橋剤と、親水性表面を有する焼成タルクからなる耐熱性充填剤とを少なくとも含有し、前記焼成タルクをフッ素ポリマー１００重量部当り２〜２０重量部配合することを特徴とするフッ素ゴム組成物。
【請求項２】
過酸化物加硫可能なフッ素ポリマーが、ＴＲ１０値が−４０℃〜−２５℃の特性を有する低温タイプの三元系フッ素ポリマーであることを特徴とする請求項１記載のフッ素ゴム組成物。
【請求項３】
低温タイプの三元系フッ素ポリマーが、フッ化ビニリデン−パーフルオロ（メチルビニルエーテル）−テトラフルオロエチレン三元系フッ素ポリマーであることを特徴とする請求項２記載のフッ素ゴム組成物。
【請求項４】
カーボンブラックを実質的に配合しないことを特徴とする請求項１〜３の何れかに記載のフッ素ゴム組成物。
【請求項５】
着色剤を配合することを特徴とする請求項１〜４の何れかに記載のフッ素ゴム組成物。
【請求項６】
請求項１〜５の何れかに記載のフッ素ゴム組成物を混練後に熱処理することを特徴とするフッ素ゴム架橋体の製造方法。
【請求項７】
前記フッ素ゴム架橋体は、ＴＲ１０値で規定される低温性が−２５℃以下、２５０℃×７０ｈｒでの硬度変化が＋５ポイント以内、伸び変化が−１０％以内であることを特徴とする請求項６記載のフッ素ゴム架橋体の製造方法。
【請求項８】
請求項６又は７記載のフッ素ゴム架橋体の製造方法により得られるフッ素ゴム架橋体をＯリングに用いることを特徴とするＯリング用フッ素ゴム架橋体。
【発明の詳細な説明】
【技術分野】
【０００１】
本発明は、低温性・耐熱性を有する着色可能なフッ素ゴム組成物、フッ素ゴム架橋体及びその製造方法並びにＯリング用フッ素ゴム架橋体に関し、詳しくは、押し出し時にタルクの析出を防止できるフッ素ゴム組成物、フッ素ゴム架橋体及びその製造方法並びにＯリング用フッ素ゴム架橋体に関する。
【背景技術】
【０００２】
フッ素ゴムは、耐油性や耐熱性の点で非常に優れているため、例えば、自動車等の燃焼系統で使用されるＯリング等のように幅広い用途において使用されている。【０００３】
しかしながら、フッ素ゴムは、一般に他のエラストマー材に比べてガラス転移点が高く、ガラス転移点以下の温度になると完全にガラス状になってしまいゴム材としての機能を果たすことができなくなるため、低温性が悪いという欠点がある。このため、耐油性や耐熱性に優れ、且つ低温性にも優れたフッ素ゴムが要望されている。【０００４】
近年、耐燃料油性・低温性に優れ、且つ低温性に優れるフッ素ゴムとして、デュポン社製の「バイトンＧＬＴ」（商品名）が注目されている。これらのフッ素ゴムは、通常はカーボン配合による黒色のフッ素ゴムであるが（特許文献１）、近年、識別等の市場ニーズから、着色フッ素ゴムの要請が増加する傾向にある。【０００５】
しかし、当然のことながら、着色化するにはカーボンを配合することができない。一般に、カーボンを配合しないと、耐熱性や補強性が低下するが、タルクや硫酸バリウムといった白色充填剤を配合することで、この着色配合での補強性をカバーしているのが実情である。【０００６】
一方、Ｏリングなど寸法精度を必要とする製品を成形する場合において、生地の準備（厚さの管理）は重要である。これらの用途の生地を準備する場合、オープンロールでの生地準備では生地の厚さ管理ができないことから、近年、生地押し出し機による生地準備が主流となってきている。【０００７】
黒色配合（カーボン配合）では、押し出し機による生地準備に特に問題ない状況であったが、近年の着色ゴム需要の増加により、これまでに観察されない以下のような問題が顕在化してきた。【０００８】
即ち、押し出し時に、耐熱・耐低温・着色可能なフッ素ゴムに配合しているタルク成分が、押出機の口金（ダイ）の先端部分に析出してしまい、ある程度の量が析出すると、押し出しした生地に異物として付着してしまう問題があった。析出したタルクは、フッ素ゴムに配合されているものだが、一ヵ所に凝集してしまった場合、当然のことながらゴムの機能低下を招く問題を引き起こす。
【特許文献１】特開平１０−１３９９７０号公報：黒色配合、耐油性に優れるフッ素ゴム
【特許文献２】特開２００５−０５３９５６号公報：耐油性、耐熱性、低温性に優れるフッ素ゴム
【発明の開示】
【発明が解決しようとする課題】
【０００９】
そこで、本発明の課題は、上記従来技術の問題を解決するものであり、押し出し時に、耐熱・耐低温・着色可能なフッ素ゴムに配合しているタルク成分が析出することがなく、現行量産材料と同等機能の製品が提供でき、生地準備時の不良品の大幅な低減が図れるフッ素ゴム組成物及びフッ素ゴム架橋体の製造方法を提供することにある。【００１０】
また本発明の他の課題は、以下の記載によって明らかとなる。
【課題を解決するための手段】
【００１１】
上記課題は、以下の各発明によって解決される。【００１２】
請求項１記載の発明は、過酸化物加硫可能なフッ素ポリマーからなるフッ素ゴムと、過酸化物系架橋剤と、親水性表面を有する焼成タルクからなる耐熱性充填剤とを少なくとも含有し、前記焼成タルクをフッ素ポリマー１００重量部当り２〜２０重量部配合することを特徴とするフッ素ゴム組成物である。【００１３】
請求項２記載の発明は、過酸化物加硫可能なフッ素ポリマーが、ＴＲ１０値が−４０℃〜−２５℃の特性を有する低温タイプの三元系フッ素ポリマーであることを特徴とする請求項１記載のフッ素ゴム組成物である。【００１４】
請求項３記載の発明は、低温タイプの三元系フッ素ポリマーが、フッ化ビニリデン−パーフルオロ（メチルビニルエーテル）−テトラフルオロエチレン三元系フッ素ポリマーであることを特徴とする請求項２記載のフッ素ゴム組成物である。【００１５】
請求項４記載の発明は、カーボンブラックを実質的に配合しないことを特徴とする請求項１〜３の何れかに記載のフッ素ゴム組成物である。【００１６】
請求項５記載の発明は、着色剤を配合することを特徴とする請求項１〜４の何れかに記載のフッ素ゴム組成物である。【００１７】
請求項６記載の発明は、請求項１〜５の何れかに記載のフッ素ゴム組成物を混練後に熱処理することを特徴とするフッ素ゴム架橋体の製造方法である。【００１８】
請求項７記載の発明は、前記フッ素ゴム架橋体は、ＴＲ１０値で規定される低温性が−２５℃以下、２５０℃×７０ｈｒでの硬度変化が＋５ポイント以内、伸び変化が−１０％以内であることを特徴とする請求項６記載のフッ素ゴム架橋体の製造方法である。【００１９】
請求項８記載の発明は、請求項６又は７記載のフッ素ゴム架橋体の製造方法により得られるフッ素ゴム架橋体をＯリングに用いることを特徴とするＯリング用フッ素ゴム架橋体である。
【発明の効果】
【００２０】
本発明によると、押し出し時に、耐熱・耐低温・着色可能なフッ素ゴムに配合しているタルク成分が析出することがなく、現行量産材料と同等機能の製品が提供でき、生地準備時の不良の大幅な低減が図れるフッ素ゴム組成物、フッ素ゴム架橋体及びその製造方法並びにＯリング用フッ素ゴム架橋体を提供することができる。
【図面の簡単な説明】
【００２１】
【図１】押し出し先端部の形状を示す図
【符号の説明】
【００２２】
１：本体側
２：先端部の判定部位
【発明を実施するための最良の形態】
【００２３】
以下、本発明の実施の形態について説明する。【００２４】
〔フッ素ゴム組成物 〕
本発明のフッ素ゴム組成物は、過酸化物加硫可能なフッ素ポリマーからなるフッ素ゴムと、過酸化物系架橋剤と、親水性表面を有する焼成タルクである耐熱性充填剤とを少なくとも含有する。【００２５】
＜フッ素ゴム＞
フッ素ゴムに用いられる過酸化物加硫可能なフッ素ポリマーとしては、含フッ素オレフィンの三元共重合体を用いることができる。【００２６】
含フッ素オレフィンとしては、具体的には、例えば、フッ化ビニリデン、ヘキサフルオロプロピレン、ペンタフルオロプロピレン、トリフルオロエチレン、トリフルオロクロロエチレン、テトラフルオロエチレン、フッ化ビニル、パーフルオロアクリル酸エステル、アクリル酸パーフルオロアルキル、パーフルオロメチルビニルエーテル、パーフルオロプロピルビニルエーテル等が挙げられる。【００２７】
三元系フッ素ポリマーとしては、好ましくは、フッ化ビニリデン−パーフルオロ（メチルビニルエーテル）−テトラフルオロエチレン三元共重合体（略称：ＶｄＦ／ＴＦＥ／ＰＭＶＥ）、フッ化ビニリデン−ヘキサフルオロプロピレン−テトラフルオロエチレン三元共重合体（略称：ＶｄＦ／ＨＦＰ／ＴＦＥ）等が挙げられる。【００２８】
これらのポリマーは、従来公知の方法により、溶液重合、懸濁重合または乳化重合させることにより得られ、市販品として入手できる。【００２９】
本発明において、好ましい市販品は、低温タイプのもので、中でも好ましいのは、デュポン社製ＧＬＴタイプ（ＶｄＦ／ＴＦＥ／ＰＭＶＥ系）である。【００３０】
本発明において、低温タイプというのは、ＴＲ１０値が−４０℃〜−２５℃という特性を有するものを言う。【００３１】
ここでＴＲ１０値は、ＴＲテストでサンプルを５０％伸長し、ガラス転移点（Ｔｇ）以下でガラス化させた後、徐々に温度を上げて行くと歪みが緩和し、初期伸長に対して１０％回復した温度を示している。【００３２】
本発明に用いられるフッ素ゴムとしては、例えば分子中にヨウ素および／または臭素を有するフッ素ゴムを用いることもできる。これらのフッ素ゴムは一般に有機過酸化物によって加硫（架橋）する際に、有機過酸化物と共に、トリアリルイソシアヌレートによって代表される多官能性不飽和化合物を併用することが好ましい。【００３３】
本発明においては、フッ素ゴムは、上記低温タイプの性能を満たしているものを適宜選択できる。【００３４】
＜架橋剤＞
架橋剤としては、過酸化物系架橋剤が用いられ、過酸化物系架橋剤としては有機過酸化物架橋剤を好ましく用いることができる。【００３５】
有機過酸化物架橋剤としては、例えば２，５−ジメチルヘキサン−２，５−ジヒドロペルオキシド、２，５−ジメチル−２，５−ジ（ベンゾイルパーオキシ）ヘキサン、第３ブチルパーオキサイド、ジクミルパーオキサイド、第３ブチルクミルパーオキサイド、１，１−ジ（第３ブチルパーオキシ）−３，３，５−トリメチルシクロヘキサン、２，５−ジメチル−２，５−ジ（第３ブチルパーオキシ）ヘキサン、２，５−ジメチル−２，５−ジ（第３ブチルパーオキシ）ヘキシン−３、１，３−ジ（第３ブチルパーオキシイソプロピル）ベンゼン、第３ブチルパーオキシベンゾエート、第３ブチルパーオキシイソプロピルカーボネート、ｎ−ブチル−４，４−ジ（第３ブチルパーオキシ）バレレートなどが用いられる。これらは市販品（例えば日本油脂製品「パーヘキサ２５Ｂ−４０」など）をそのまま用いることができる。また、パーオキサイド架橋剤として、原料ゴムと架橋剤とを含む市販のマスターバッチを用いてもよい。これらの架橋剤は１種又は２種以上組み合わせて用いてもよい。【００３６】
過酸化物系架橋剤の含有量は、フッ素ポリマー１００重量部当り０．５〜５重量部の範囲が好ましく、より好ましくは１〜３重量部の範囲である。  【００３７】
＜架橋促進剤＞
架橋促進剤としては、本発明においては、酸化亜鉛、トリアリル・イソシアヌレート等が用いられる。その他に、酸化亜鉛を代表とする金属酸化物、ステアリン酸を代表とする脂肪酸、シリカ系補強剤を配合した場合はトリエタノールアミンやジエチレングリコール等が挙げられる。【００３８】
本発明において、架橋促進剤の含有量は、フッ素ポリマー１００重量部当り１〜１０重量部の範囲が好ましく、より好ましくは３〜８重量部の範囲である。  【００３９】
＜耐熱性充填剤＞
本発明において、耐熱性充填剤として親水性表面を有する焼成タルクが用いられる。本発明に用いる焼成タルクは市販品として入手でき、市販品としては、エンスタック２４（浅田製粉製）が挙げられる。【００４０】
本発明において、焼成タルクの含有量は、フッ素ポリマー１００重量部当たり２〜２０重量部の範囲であり、好ましくは２〜１２重量部の範囲である。【００４１】
本発明においては、従来のように焼成されていない白色タルクを用いた場合には、押し出し時にタルク成分を析出してしまう問題がある。  【００４２】
＜着色剤＞
本発明は、着色配合における生地準備の問題解決を図るものであり、カーボンブラックは実質的に配合しないことが好ましく、ここで実質的に配合しないというのは、フッ素ポリマー１００重量部当たり１重量部以下が好ましく、より好ましくは０．５重量部以下である。【００４３】
本発明において、着色配合に用いることができる着色剤としては、べんがら、酸化亜鉛、酸化チタン、アニリンブラック、カドミウムイエロー、黄色酸化鉄、チタンイエロー、不溶性ジスアゾイエロー、縮合アゾイエロー、イソインドリノンイエロー、ベンズイミダゾロンイエロー、不溶性ジスアゾオレンジ、ベンズイミダゾロンオレンジ、ペリノンオレンジ、カドミウムレッド、モノアゾレーキレッド、不溶性モノアゾレッド、ベンズイミダゾロンレッド、縮合アゾレッド、キナクリドンレッド、ペリレンレッド、アントラキノニルレッド、キナクリドンバイオレッド、ジオキサジンバイオレッド、コバルトブルー、群青、フタロシアニンブルー、不溶性ジスアゾブルー、インダントロンブルー、チタンコバルトグリーン、塩素化フタロシアニングリーン、臭素化フタロシアニングリーン、ベンズイミダゾロンブラウン、アルミニウム等が挙げられる。【００４４】
本発明において、着色剤の含有量は、フッ素ポリマー１００重量部当たり１〜１０重量部の範囲が好ましく、より好ましくは４〜８重量部の範囲である。【００４５】
＜その他の配合成分＞
本発明においては、以上の成分以外に、ゴム配合剤として、例えばハイドロタルサイト（Mg6Al2(OH)16CO3）、炭酸カルシウム、炭酸マグネシウム、水酸化アルミニウム、水酸化マグネシウム、ケイ酸アルミニウム、ケイ酸マグネシウム、ケイ酸カルシウム、チタン酸カリウム、酸化マグネシウム、酸化チタン、硫酸バリウム、硼酸アルミニウム、ガラス繊維、アラミド繊維等の充填剤；ワックス、金属セッケン等の加工助剤；水酸化カルシウム、酸化亜鉛等の受酸剤；老化防止剤；熱可塑性樹脂；などのようなゴム工業で一般的に使用されている配合剤を本発明の効果を損なわない範囲で必要に応じて添加できる。【００４６】
＜調整＞
本発明に係る過酸化物加硫可能なフッ素ポリマーからなるフッ素ゴム組成物の調製法としては、例えば、所定量の上記各成分を、インターミックス、ニーダー、バンバリーミキサー等の密閉型混練機またはオープンロールなどのゴム用の一般的な混練機で混練する手法や、各成分を溶剤等で溶解して、撹拌機等で分散させる方法などがある。【００４７】
〔フッ素ゴム架橋体の製造方法〕
＜一次加硫（架橋）＞
上記のようにして得られたフッ素ゴム組成物は、射出成形機、圧縮成形機、加硫プレス機、オーブンなどを用いて、通常、１４０℃〜２３０℃の温度で１〜１２０分程度加熱（一次加硫）することにより、架橋（加硫）成形できる。【００４８】
一次加硫は、一定の形状を形成（予備成形）するために、形状を維持できる程度に架橋させる工程であり、複雑な形状では、好ましくは、金型により成形され、空気加熱等のオーブンでも一次加硫は可能である。【００４９】
＜熱処理＞  
本発明において、一次加硫後の熱処理を行うには、２００℃〜３００℃の温度範囲、好ましくは２５０℃〜２６０℃の温度範囲で熱処理する。【００５０】
熱処理時間は、０．１〜４８時間の範囲が好ましく、より好ましくは１〜４８時間、更に好ましくは１０〜４８時間の範囲である。【００５１】
上記の熱処理によって得られた本発明のフッ素ゴム架橋体は、低温性（ＴＲ１０値）が−２５℃以下、耐熱性（２５０℃×７０ｈｒ）での硬度変化＋５ポイント以内、伸び変化−１０％以内を有し、且つ、生地押し出し時にタルク成分を析出しない。【００５２】
〔フッ素ゴム架橋体の用途〕
上記のようして得られたフッ素ゴム架橋体は、着色可能であり、耐熱性、耐低温性に優れており、中でもＯリング等に好適に使用できる。
【実施例】
【００５３】
以下、本発明の実施例により本発明の効果を例証する。【００５４】
実施例１
＜配合成分と配合量＞
フッ素ゴム（デュポン社製「バイトンＧＬＴ３０５」）                １００重量部
硫酸バリウム（堺化学社製「Ｂ−５４」）                              ３０重量部
焼成タルク（浅田製粉社製「エンスタック２４」）                      １０重量部
酸化亜鉛（正同化学工業社製）                                          ５重量部
脂肪酸塩（花王社製「ＮＳソープ」）                                    １重量部
べんがら（レミツカラー社製「ブラウン＃４０１」）                      ５重量部
トリアリル・イソシアヌレート（日本化成社製「タイク」）                ３重量部
２，５−ジメチル−２，５−ジ（第３ブチルペルオキシ）ヘキシン−３
（日本油脂社製「パーヘキサ  ２５Ｂ４０」）                        ３重量部【００５５】
＜評価方法＞
１．タルク析出評価
以上の各配合成分をニーダに投入して２０分混練した後、オープンロールでまとめて生地を得て、生地が十分に冷却した後、ロールにて熱入れを行った。これを３サイクル実施した。【００５６】
タルクの析出評価には東洋精機社製「ラボプラストミル」を用いて行った。押し出しは回転数１５回転、温度４０〜５０℃にて２０分間押し出しを行った。【００５７】
押し出し先端部の形状を図１に示す。図１において、１は本体側であり、２は先端部の判定部位であり、先端部を外し、判定部位２（ＯＫ／ＮＧ部）に析出物があるか否かを目視にて確認した。【００５８】
確認の結果を表１に示す。なお表１では、確認されなかった場合：○、確認された場合：×で示した。【００５９】
表１から、タルクの析出が観察されなかったことがわかる。このことから、押し出し時のタルク析出が解決できたことを確認した。  【００６０】
２．フッ素ゴム架橋体の物性評価
（常態物性）
上記組成物（加硫成分を除く。）を用いて６インチミキシングロールにより厚さ２ｍｍの未加硫ゴムシートを作製し、これに１６０℃×６０分のプレス加硫の後、１５０℃×８時間のオーブン加硫を施して、常態物性評価用のシート状のゴム試験片を得た。【００６１】
これらのゴム試験片につき、以下の方法でゴム硬度、引張り強さ（ＭＰａ）及び伸び（％）を評価した。評価結果を表１に示す。
１)ゴム硬度Ｈｓ；ＪＩＳ Ｋ ６２５３に準拠し、タイプＡデュロメーターで測定した。  
２)引張り強さＴｂ（ＭＰａ）；ＪＩＳ Ｋ ６２５１に準拠。  
３)伸びＥｂ（％）；ＪＩＳ Ｋ ６２５１に準拠（２３±３℃にて測定）。【００６２】
（圧縮永久歪ＣＳ）
上記未加硫組成物を用いて、ＪＩＳ Ｋ ６２６２に準拠する大型試験片を、１６０℃×６０分のプレス加硫と１５０℃×８時間のオーブン加硫を通じて作製し、ＪＩＳ Ｋ ６２６２に準拠して２００℃×７０時間の加熱後の圧縮永久歪（％）を評価した。評価結果を表１に示す。【００６３】
（耐熱老化性）
圧縮永久歪の評価と同様に２５０℃×７０時間後の常態物性変化（率）を評価した。具体的には、ゴム硬度Ｈｓは上記常態物性との変化値を求め、表１に示した。また引張り強さＴｂと伸びＥｂについては、上記常態物性との変化率を求め、表１に示した。【００６４】
（浸漬試験）
１００℃の燃料油Ｃ（イソオクタン／トルエン＝５０／５０〔Vol％〕）中に１６８時間浸漬した後の常態物性変化（率）を評価した。具体的には、ゴム硬度Ｈｓは上記常態物性との変化値を求め、表１に示した。また引張り強さＴｂと伸びＥｂについては、上記常態物性との変化率を求め、表１に示した。【００６５】
（低温性）
ＴＲ１０値を求め、表１に示した。【００６６】
表１から、耐熱性着色フッ素ゴム中に焼成タルクを用いることにより、材料物性（耐熱性等）に優れるのみならず、タルクの析出がなく生地の準備性の改善を図ることができることがわかった。  【００６７】
比較例１
実施例１において、配合成分中の焼成タルクを、疎水性表面を有する焼成していないタルク（浅田製粉社製「タルク  ＪＡ８０Ｒ」粒径：１０〜１４μｍ）に代えた以外は同様に評価した。その結果を表１に示す。【００６８】
表１より、判定部位にタルクの析出が認められることがわかった。【００６９】
比較例２
実施例１において、配合成分中の焼成タルクを、疎水性表面を有する焼成していないタルク（浅田製粉社製  タルク  ＦＦＲ  粒径：＜３．９μｍ）に代えた以外は同様に評価した。その結果を表１に示す。【００７０】
表１より、タルクの粒子系を細かくすることで、析出を対策できないか検討したが、やはり比較例１と同様に判定部位にタルクの析出が認められることがわかった。【００７１】
比較例３
実施例１において、配合成分中の焼成タルクを、界面活性剤処理タルク（浅田製粉社製  タルクＣＴ１１０）に代えた以外は同様に評価した。その結果を表１に示す。【００７２】
表１より、タルクを表面処理することで、析出を対策できないか検討したが、やはり比較例１と同様に判定部位にタルクの析出が認められることがわかった。【００７３】
【表１】
2008038555.tif 000003
【図１】
2008038555.tif 000004
【手続補正書】
【提出日】平成20年1月15日(2008.1.15)
【手続補正１】
【補正対象書類名】特許請求の範囲
【補正対象項目名】全文
【補正方法】変更
【補正の内容】
【特許請求の範囲】
【請求項１】
過酸化物加硫可能なフッ素ポリマーからなるフッ素ゴムと、過酸化物系架橋剤と、親水性表面を有する焼成タルクからなる耐熱性充填剤とを少なくとも含有し、カーボンブラックを実質的に配合せず着色剤を配合し、前記焼成タルクをフッ素ポリマー１００重量部当り２〜２０重量部配合することを特徴とするフッ素ゴム組成物。
【請求項２】
過酸化物加硫可能なフッ素ポリマーが、ＴＲ１０値が−４０℃〜−２５℃の特性を有する低温タイプのフッ化ビニリデン−パーフルオロ（メチルビニルエーテル）−テトラフルオロエチレン三元系フッ素ポリマーであることを特徴とする請求項１記載のフッ素ゴム組成物。
【請求項３】
（削除）
【請求項４】
（削除）
【請求項５】
（削除）
【請求項６】
請求項１〜５の何れかに記載の未加硫のフッ素ゴム組成物を生地押し出し機により押し出して生地を準備し、次いで加硫することを特徴とするフッ素ゴム架橋体の製造方法。
【請求項７】
前記フッ素ゴム架橋体は、ＴＲ１０値で規定される低温性が−２５℃以下、２５０℃×７０ｈｒでの硬度変化が＋５ポイント以内、伸び変化が−１０％以内であることを特徴とする請求項３記載のフッ素ゴム架橋体の製造方法。
【請求項８】
請求項３又は４記載のフッ素ゴム架橋体の製造方法により得られるフッ素ゴム架橋体をＯリングに用いることを特徴とするＯリング用フッ素ゴム架橋体。
【手続補正書】
【提出日】平成21年4月22日(2009.4.22)
【手続補正１】
【補正対象書類名】特許請求の範囲
【補正対象項目名】全文
【補正方法】変更
【補正の内容】
【特許請求の範囲】
【請求項１】
過酸化物加硫可能なフッ素ポリマーからなるフッ素ゴムと、過酸化物系架橋剤と、親水性表面を有する焼成タルクからなる耐熱性充填剤とを少なくとも含有し、カーボンブラックを実質的に配合せず着色剤を配合し、前記焼成タルクをフッ素ポリマー１００重量部当り２〜２０重量部配合することを特徴とするフッ素ゴム組成物。
【請求項２】
過酸化物加硫可能なフッ素ポリマーが、ＴＲ１０値が−４０℃〜−２５℃の特性を有する低温タイプのフッ化ビニリデン−パーフルオロ（メチルビニルエーテル）−テトラフルオロエチレン三元系フッ素ポリマーであることを特徴とする請求項１記載のフッ素ゴム組成物。
【請求項３】
請求項１又は２記載の未加硫のフッ素ゴム組成物を生地押し出し機により押し出して生地を準備し、次いで加硫することを特徴とするフッ素ゴム架橋体の製造方法。
【請求項４】
前記フッ素ゴム架橋体は、ＴＲ１０値で規定される低温性が−２５℃以下、２５０℃×７０ｈｒでの硬度変化が＋５ポイント以内、伸び変化が−１０％以内であることを特徴とする請求項３記載のフッ素ゴム架橋体の製造方法。
【請求項５】
請求項３又は４記載のフッ素ゴム架橋体の製造方法により得られるフッ素ゴム架橋体をＯリングに用いることを特徴とするＯリング用フッ素ゴム架橋体。
【国際調査報告】
2008038555.tif 000005
2008038555.tif 000006